(57)【要約】【課題】軽量性と柔軟性を高いレベルで両立したダブルラッセル地を提供する。【解決手段】ダブルラッセル地は、表面層と、裏面層と、表面層及び裏面層をつなぐ中間層とを備え、中間層がポリオレフィンモノフィラメントを含む。【選択図】なし【特許請求の範囲】
【請求項１】
表面層と、裏面層と、前記表面層及び前記裏面層をつなぐ中間層とを備え、
前記中間層がポリオレフィンモノフィラメントを含むダブルラッセル地。
【請求項２】
前記ポリオレフィンモノフィラメントの繊度が、１０〜７０ｄｔｅｘである、請求項１に記載のダブルラッセル地。
【請求項３】
前記中間層における前記ポリオレフィンモノフィラメントの含有率が、５０質量％以上である、請求項１または２に記載のダブルラッセル地。
【請求項４】
厚みが１．３〜３ｍｍである、請求項１〜３のいずれか一項に記載のダブルラッセル地。
【請求項５】
前記ポリオレフィンモノフィラメントがポリプロピレンモノフィラメントである、請求項１〜４のいずれか一項に記載のダブルラッセル地。
【請求項６】
前記表面層および前記裏面層が、ポリエステル繊維で形成されている、請求項１〜５のいずれか一項に記載のダブルラッセル地。
【請求項７】
ウェール方向の剛軟度が９０ｍｍ以下であり、かつコース方向の剛軟度が７５ｍｍ以下である、請求項１〜６のいずれか一項に記載のダブルラッセル地。
【請求項８】
請求項１〜７のいずれか一項に記載のダブルラッセル地を用いて形成されたシューズ用アッパー材。
【発明の詳細な説明】
【技術分野】
【０００１】
本発明は、ダブルラッセル地、およびこのダブルラッセル地を用いたシューズ用アッパー材に関する。
【背景技術】
【０００２】
ダブルラッセル地は、表面層と、裏面層と、表面層及び裏面層をつなぐ中間層との３層構造を備える。ダブルラッセル地は、生地自体にクッション性があるため、ベッドマット、椅子地、シューズ等に広く用いられている。
【０００３】
特許文献１に記載のダブルラッセル地は、中間層に十字断面を有するモノフィラメントを使用している。この構造により、軽量性、クッション性、液体移動性が向上されている。
【先行技術文献】
【特許文献】
【０００４】
【特許文献１】特開２０１６−６７３６７号公報
【発明の概要】
【発明が解決しようとする課題】
【０００５】
シューズ用アッパー材においては、さらなる軽量化が求められており、より高い柔軟性も求められている。特許文献１のダブルラッセル地は、比重の高いポリエステル繊維を使用しているため、軽量性および柔軟性に改善の余地がある。
【０００６】
上記事情を踏まえ、本発明は、軽量性と柔軟性を高いレベルで両立したダブルラッセル地を提供することを目的とする。
【課題を解決するための手段】
【０００７】
本発明の第一の態様は、表面層と、裏面層と、表面層及び裏面層をつなぐ中間層とを備え、中間層がポリオレフィンモノフィラメントを含むダブルラッセル地である。
前記ポリオレフィンモノフィラメントの繊度が、１０〜７０ｄｔｅｘであること、前記中間層における前記ポリオレフィンモノフィラメントの含有率が、５０質量％以上であること、厚みが１．３〜３ｍｍであること、前記ポリオレフィンモノフィラメントがポリプロピレンモノフィラメントであること、前記表面層および前記裏面層が、ポリエステル繊維で形成されていること、ウェール方向の剛軟度が９０ｍｍ以下であり、かつコース方向の剛軟度が７５ｍｍ以下であることのいずれか１つ以上を満たすことが好ましい。
【０００８】
本発明の第二の態様は、本発明のダブルラッセル地を用いて形成されたシューズ用アッパー材である。
【発明の効果】
【０００９】
本発明のダブルラッセル地は、軽量性と柔軟性とが高いレベルで両立されており、シューズ用アッパー材としての使用に好適である。
【発明を実施するための形態】
【００１０】
本発明の一実施形態について説明する。
本実施形態のダブルラッセル地は、２列のニードルをもつダブルラッセル機で編み立てられた生地であり、表面層と、裏面層と、表面層と裏面層とをつなぐ中間層とを備える。
【００１１】
表面層および裏面層を形成する糸の材質は、ダブルラッセル地の用途等を考慮して適宜選択することができる。ポリエステル繊維からなる糸で表面層、裏面層を形成すると、物理的強度、耐熱性、耐候性、耐薬品性に優れたダブルラッセル地とすることができる。ポリエステル繊維からなる糸は、染色加工可能であり、機能付与加工も容易であることも利点である。
表面層を形成する糸と裏面層を形成する糸とは、繊度が異なっていてもよいし、材質が異なっていてもよい。
【００１２】
中間層は、ポリオレフィンモノフィラメントを含んで形成されている。ポリオレフィンモノフィラメントの材質としては、ポリエチレン、ポリプロピレン等を例示することができる。中でも、ポリプロピレンモノフィラメントが軽量かつ柔軟性に優れるため、好ましい。
【００１３】
ポリオレフィンモノフィラメントの繊度は１０〜７０ｄｔｅｘが好ましく、２０〜５０ｄｔｅｘがより好ましい。繊度が１０ｄｔｅｘ以上であれば、クッション性および物理的強度が良好となり、７０ｄｔｅｘ以下であれば、軽量性、柔軟性を得やすくなる。
【００１４】
中間層は、ポリオレフィンモノフィラメント以外の繊維を含んで形成されてもよいが、中間層におけるポリオレフィンモノフィラメントの含有率が高くなるほど、軽量化されやすく、柔軟性も得られやすくなる。
したがって、中間層におけるポリオレフィンモノフィラメントの含有率は、５０質量％以上が好ましく、７０％以上がより好ましく、１００％が最も好ましい。
【００１５】
本実施形態のダブルラッセル地の厚みは、用途等を考慮して適宜設定できるが、１．３〜３．０ｍｍが好ましく、１．５〜２．５ｍｍがより好ましい。厚みが１．３ｍｍ以上であれば、良好なクッション性を発揮し、３ｍｍ以下であれば、充分軽量となる。
【００１６】
本実施形態のダブルラッセル地は、中間層がポリオレフィンモノフィラメントを含んで形成されているため、軽量性と柔軟性とを高いレベルで両立することができる。
【００１７】
本実施形態のダブルラッセル地は、シューズ用アッパー材に好適に用いることができる。本実施形態のダブルラッセル地を用いて形成したシューズ用アッパー材は、軽量であるとともに、柔軟で曲がりやすいため、走る際に足に余計な負担がかかりにくい。
【００１８】
本実施形態のダブルラッセル地をシューズ用アッパー材として用いる場合は、ウェール方向の剛軟度が９０ｍｍ以下、コース方向の剛軟度が７５ｍｍ以下であることが好ましい。各方向の剛軟度を上記範囲にすると、をシューズ用アッパー材として用いた際に、柔らかくしなやかで、足にフィットし易いシューズを形成することができる。
本発明における剛軟度は、カンチレバー法で測定した値とする。
【００１９】
本実施形態のダブルラッセル地について、実施例および比較例を用いてさらに説明する。本発明は、以下の実施例の内容には限定されず、その要旨を変更しない範囲で適宜変更して実施することができる。
【００２０】
（実施例）
釜間３ｍｍの２２ゲージダブルラッセル機を用いて実施例１のダブルラッセル地を製造した。
表面層は、ポリエステル繊維１６７ｄＴｅｘ／４８フィラメントを使用し、ハニカムメッシュ構造で編み立てた。裏面層は、ポリエステル繊維８４ｄＴｅｘ／３６フィラメントを使用して形成した。中間層は、繊度が３３ｄｔｅｘのポリプロピレンモノフィラメントのみ使用して表面層と裏面層とをつなぐように形成した。以上により、実施例１に係るダブルラッセル生機を得た。
このダブルラッセル生機を１４０℃でプレセットした後、１２０℃の染色温度で染色し、１４０℃の仕上げセットで仕上げて、実施例１のダブルラッセル地を得た。
【００２１】
（比較例）
実施例と同様のダブルラッセル機を用いて比較例１のダブルラッセル地を製造した。
表面層および裏面層は、実施例と同一とした。中間層は、繊度が３３ｄｔｅｘのポリエステルモノフィラメントのみ使用して表面層と裏面層とをつなぐように形成した。以上により、比較例１に係るダブルラッセル生機を得た。
このダブルラッセル生機を１８０℃でプレセットした後、１３０℃の染色温度で染色し、１８０℃の仕上げセットで仕上げて、比較例のダブルラッセル地を得た。
【００２２】
実施例および比較例のダブルラッセル地について、以下に示す要領で評価を行った。
（厚みの測定）
ＰＥＡＣＯＣＫ社製  ＤＩＡＬ  ＴＨＩＣＫＮＥＳＳ  ＧＡＵＧＥ  ＭＯＤＥＬ  Ｇを用いて測定した。各例に係るダブルラッセル地の反物の一方の片端から３０ｃｍの箇所、中央部、他方の片端から３０ｃｍの箇所の合計３箇所で厚みを測定し、その算術平均値をダブルラッセル地の厚みとした。
（剛軟度の測定方法）
ＪＩＳ  Ｌ  １０９６  Ａ法  ４５°カンチレバー法に準じて、インテック社製  ＳＥ−１５を用いて、ウェール方向およびコース方向の剛軟度を測定した。
実施例および比較例の評価結果を表１に示す。
【００２３】
【表１】
2019157320.tif 000002
【００２４】
実施例と比較例では、使用した繊維の繊度が同一であるため、ダブルラッセル地の厚さも概ね同一でありほとんど差がない。しかしながら、実施例のダブルラッセル地は、ウェール方向およびコース方向のいずれにおいても比較例のダブルラッセル地より剛軟度が低く、より柔軟であることが示された。
【００２５】
実施例の中間層では繊度が３３ｄｔｅｘのポリプロピレンモノフィラメントを使用し、比較例の中間層では繊度が３３ｄｔｅｘのポリエステルモノフィラメントを使用している。両者とも同繊度のモノフィラメントであるので生地目付にはほとんど差がない。しかし、ポリプロピレンはポリエステルに比べて比重が小さいので、中間層にポリエステルモノフィラメントと同一直径・同一太さのポリプロピレンモノフィラメントを使用すると、軽量化が達成できる。